(57)【要約】【課題】コンクリート打継面のせん断強度を精度良く評価する。【解決手段】  先に打設されて硬化したコンクリートの表面であって新たに打設するコンクリートと接触する打継面５を、２つのデジタルカメラ１ａ，１ｂで異なる位置から撮影する。コンピュータ２を用いた演算によって２つの画像から打継面の所定の方向に所定の間隔で該打継面と直角方向の凹凸量を測定する。所定の範囲における上記測定値によって描かれる形状線を波形としてフーリエ変換を行い、パワースペクトルを演算する。このパワースペクトルの周波数領域（波長の逆数）における所定範囲で該パワースペクトルの値の総和を演算し、この総和に基づいて打継面におけるせん断強度を評価し、表示装置に出力する。【選択図】図１
2008145174.tif 000002
【特許請求の範囲】
【請求項１】
硬化したコンクリートの表面であって新たに打設するコンクリートと接触する打継面について、所定の方向に所定の間隔で該打継面と直角方向の凹凸量を測定し、
所定の範囲における前記測定値によって描かれる形状線を波形と考えてフーリエ変換を行い、パワースペクトルを演算し、
前記パワースペクトルの周波数領域（波長の逆数）における所定範囲で該パワースペクトルの値の総和を演算し、
前記総和に基づいて、前記打継面における先に打設したコンクリートと後から打設したコンクリートとの間のせん断強度を評価することを特徴とするコンクリート打継面の評価方法。
【請求項２】
前記パワースペクトルの値の総和を演算する所定の範囲は、正弦波の波長の最小値を０ｍｍから前記コンクリートに含まれる粗骨材の最大寸法までの範囲で設定された値とし、正弦波の波長の最大値を粗骨材の最大寸法の２倍から前記打継面の型枠を構成する板材の最小寸法未満の範囲で設定された値としたときの、前記最小値から最大値までの範囲とすることを特徴とする請求項１に記載のコンクリート打継面の評価方法。
【請求項３】
前記パワースペクトルの値の総和を演算する所定の範囲は、正弦波の波長の最小値を０ｍｍから前記コンクリートに含まれる粗骨材の最大寸法までの範囲で設定された値とし、正弦波の波長の最大値を粗骨材の最大寸法の２倍から５倍までの範囲で設定された値としたときの、前記最小値から最大値までの範囲とすることを特徴とする請求項１に記載のコンクリート打継面の評価方法。
【請求項４】
硬化したコンクリートの表面であって新たに打設するコンクリートと接触する打継面について、所定の方向に所定の間隔で該打継面と直角方向の凹凸量を測定する凹凸量測定装置と、
所定の範囲における前記測定値によって描かれる形状線を波形と考えてフーリエ変換を行い、パワースペクトルを演算するスペクトル演算部と、
前記パワースペクトルの周波数領域（波長の逆数領域）における所定範囲で、該パワースペクトルの値の総和を演算し、該演算値に基づいて前記打継面における先に打設したコンクリートと後から打設したコンクリートとの間のせん断強度の評価を演算する評価演算部と、
前記評価演算部の演算結果を表示する表示装置とを有することを特徴とするコンクリート打継面の評価装置。
【請求項５】
前記凹凸量測定装置は、前記打継面を基準定規とともに２つの位置から撮影するデジタルカメラと、
前記デジタルカメラで撮影された二つの画像から、前記打継面の複数の位置における座標を演算する座標演算部と、
この座標値から前記打継面上の所定間隔で凹凸量を演算する凹凸量演算部とを有するものであることを特徴とする請求項４に記載のコンクリート打継面の評価装置。
【請求項６】
硬化したコンクリートの表面であって新たに打設するコンクリートと接触する打継面について、凹凸を表す形状線の所定の範囲を波形と考えてフーリエ変換を行い、パワースペクトルを演算する手順と、
前記パワースペクトルの周波数領域（波長の逆数）における所定範囲で該パワースペクトルの値の総和を演算する手順と、
前記総和に基づいて、前記打継面における先に打設したコンクリートと後から打設したコンクリートとの間のせん断強度に対応した評価を演算する手順とを、コンピュータに実行させるためのプログラム。
【請求項７】
前記打継面を基準定規とともに２つの位置から撮影した画像から、前記打継面の複数の位置における凹凸量を演算する手順をコンピュータに実行させる内容を含むことを特徴とする請求項６に記載のプログラム。
【発明の詳細な説明】
【技術分野】
【０００１】
本発明は、コンクリート構造物を構築するために先に打設して硬化したコンクリートとこれに密着するように後から打設するコンクリートとの接触面すなわちコンクリートの打継面におけるせん断強度を、先に打設したコンクリートの打継面の状態から評価する方法、評価を行うために用いる装置及び評価をするためのコンピュータプログラムに関するものである。
【背景技術】
【０００２】
コンクリート構造物を構築する場合においては、一部のコンクリートを打設し、硬化してからこの部分と連続するように新たなコンクリートを打設して一体とする方法が一般に採用されている。このように先に打設したコンクリートと後から打設するコンクリートの接合面すなわち打継面は、コンクリートが一体となって挙動し、この打継面が弱点とならないように処理することが必要となる。
【０００３】
打継面の処理は、ワイヤブラシで表面を削る方法、チッピング等によって表面を粗にする方法、高圧水の噴射によって骨材を露出させて凹凸を形成する方法などが採用されている。そして、新たにコンクリートを打設する直前には先に打設したコンクリートを充分に吸水させ、セメントペースト又はモルタル等を塗った後に新たなコンクリートを打設することが行われている。
【０００４】
しかし、このような打継面の処理は、どの程度の処理をすればよいのか定量的に指標が明確になっていないことから、コンクリートの打設現場において過剰のチッピングが要求されたり、施工効率を求める余りに打継面の処理が不十分になっていることもあると考えられる。
【０００５】
このような状況において、コンクリートの打継面の処理状態を定量的に評価しようとする試みがいくつか提案されており、例えば特許文献１に表面処理形状の評価システムが提案されている。
この評価システムは、表面処理後のコンクリートについて表面の凹凸量を所定のピッチで測定し、測定された凹凸量を集計してコンクリートの表面処理形状の特徴量を算出する。そして、あらかじめ保存されている理想的な表面処理形状を有するコンクリートの特徴量と対比することによってコンクリートの表面処形状を評価するものである。上記特徴量としては例えば、凹凸量の平均値のデータ及び標準偏差値のデータが提案されている。
【０００６】
一方、非特許文献１には、コンクリートの表面粗さを十点平均粗さ、自乗平均粗さ、中心平均粗さ等で評価し、定量化することが提案されている。
上記十点平均粗さＨ1は、図６に示すように、表面の形状線と最小自乗法で求めた基準線とから、最も大きい山から５番目の山までの頂上の標高の平均値と、最も低い谷から５番目の谷までの谷底の標高の平均値とを算出し、これらの差によって表面粗さを示すものである。
中心線平均粗さＨ2は、図７に示すように、中心線から上側の形状線までの面積と中心線から下側の形状線までの面積とが等しくなるように中心線の位置を定め、中心線から形状線までの高さをｆ(x)としたときの、ｆ(x)の絶対値の総和を測定点数で除した値で表面の粗さを示すものである。
【０００７】
上記のような指標の他にも、平均深さｄ、表面積率Ｒで表面の粗さを示すものがある。
平均深さｄは、図８に示すように、最も高い山の頂部を通る水平線からの深さの平均値で表面の粗さを示すものである。また、表面積率Ｒは、図９に示すように、凹凸を形成する形状線の線長Ｒを投影した線長すなわち水平距離で除した値で表面の粗さを示すものである。
【特許文献１】特開平１１―３３６０１７号公報
【非特許文献１】槇谷貴光、香取慶一、林静雄、「コンクリート打継ぎ面における表面粗さの評価とせん断力伝達能力に関する実験的研究」、コンクリート工学会、コンクリート工学年次論文報告集、Vol.17,No.2,1995
【発明の開示】
【発明が解決しようとする課題】
【０００８】
しかしながら、上記のように打継面を定量的に評価しようとする場合には、次のような課題がある。
打継面のせん断強度は、いくつかの要因に影響されるものと考えられるが、その一つに骨材特に粗骨材がせん断キーとして作用することによるものが考えられる。これは、先に打設したコンクリートの打継面から突き出した骨材が新たに打設されるコンクリート中に埋め込まれ、骨材粒が双方のコンクリートに跨るように埋め込まれることによって発揮されるものである。一方、波長の大きな凹凸はせん断強度には大きくは寄与しないものと考えられる。つまり、先に打設するコンクリートの打継面をこて仕上げするときに生じた大きな凹凸や、打継面の型枠が波打つようにゆがんでいる場合に生じる凹凸は、せん断強度にあまり影響しない。
【０００９】
しかし、上記のように骨材の寸法より遙かに波長が大きい凹凸は、打継面のせん断強度にはあまり寄与しないにもかかわらず、前述の十点平均粗さや中心線平均粗さには大きく影響することがある。このため、これらの数値によって打継面のせん断強度を評価すると実際のせん断強度との差が大きくなり、評価精度が低下するおそれがある。
【００１０】
本発明は、上記のような事情に鑑みてなされたものであり、コンクリートの打継面のせん断強度を精度良く評価することを目的とする。
【課題を解決するための手段】
【００１１】
上記課題を解決するために、請求項１に係る発明は、  硬化したコンクリートの表面であって新たに打設するコンクリートと接触する打継面について、所定の方向に所定の間隔で該打継面と直角方向の凹凸量を測定し、  所定の範囲における前記測定値によって描かれる形状線を波形と考えてフーリエ変換を行い、パワースペクトルを演算し、  前記パワースペクトルの周波数領域（波長の逆数）における所定範囲で該パワースペクトルの値の総和を演算し、  前記総和に基づいて、前記打継面における先に打設したコンクリートと後から打設したコンクリートとの間のせん断強度を評価することを特徴とするコンクリート打継面の評価方法を提供する。
【００１２】
この方法では、先に打設されて硬化したコンクリートの打継面について測定した凹凸量から、その表面の形状線をスペクトルに変換することができる。つまり、形状線を構成する曲線を波形と考えて周波数成分の分析すなわち凹凸を形成する曲線がどのような波長の正弦波によって構成されているかを分析することが可能となる。したがって、演算されたパワースペクトルからせん断強度に寄与する波長の成分だけを取りだして、打継面のせん断強度を評価することができる。これにより、小さな凹凸や型枠の歪みのような大きな波長の成分が除外され、精度良くせん断強度を評価することができる。
なお、上記方法において評価する打継面は、ワイヤブラシによる表面処理、チッピング処理又は高圧水の噴射による処理等が行われ、ゆるんだ骨材粒等が除去されていることが望ましい。また、打継面がコンクリート打設時に型枠によって形成された凹凸を有するものであってもよい。
【００１３】
請求項２に係る発明は、請求項１に記載の評価方法において、  前記パワースペクトルの値の総和を演算する所定の範囲は、正弦波の波長の最小値を０ｍｍから前記コンクリートに含まれる粗骨材の最大寸法までの範囲で設定された値とし、正弦波の波長の最大値を粗骨材の最大寸法の２倍から前記打継面の型枠を構成する板材の最小寸法未満の範囲で設定された値としたときの、前記最小値から最大値までの範囲とする。
また、請求項３に係る発明は、請求項１に記載の評価方法において、  前記パワースペクトルの値の総和を演算する所定の範囲は、正弦波の波長の最小値を０ｍｍから前記コンクリートに含まれる粗骨材の最大寸法までの範囲で設定された値とし、正弦波の波長の最大値を粗骨材の最大寸法の２倍から５倍までの範囲で設定された値としたときの、前記最小値から最大値までの範囲とする。
【００１４】
コンクリートの打継面におけるせん断強度は、骨材粒の存在に起因する凹凸が最も大きく影響するものと考えられ、図１０に示すように、先に打設したコンクリート１０１から粗骨材１０２が間隔をおいて突き出している状態がせん断強度に大きく寄与する。図１０に示すように粗骨材が突き出した間の凹部１０３には、新たに打設するコンクリートの粗骨材が入り込み、双方のコンクリートに含まれる粗骨材がせん断強度に寄与するものである。このような状態では、先に打設したコンクリートの打継面における形状線は、主に粗骨材寸法から粗骨材寸法の２倍を一波長とする成分が含まれている。したがって、パワースペクトルから、せん断強度への影響が大きい領域を限定するときには、この波長の範囲を含む領域に設定するのが良い。したがって、パワースペクトルにおける波長の所定範囲は、最大値を粗骨材の最大寸法の２倍より大きい値とする。また、最大値は型枠のゆがみによる影響を除外するのが望ましいことから、型枠の最小寸法より小さい範囲で最大値を定めるのがよい。打継面に用いられる型枠は、多くの場合に貫通する鉄筋があること等によって１０ｃｍ幅程度の板材が多く用いられる。このような板材を組み合わせた型枠は、図１１（ａ）に示すように波打つようなゆがみが生じたり、図１１（ｂ）に示すように隣接する板材間で目違いを生じ易く、この影響をを除外するものである。
また、水平な打継面等においては型枠が用いられず、こて仕上げ等を行うことによる起伏が生じる可能性がある。このような起伏による影響を排除するために、粗骨材の最大寸法の５倍までの範囲で最大値を定めるのが望ましい。最大値は粗骨材の最大寸法の２倍から５倍までの範囲で設定してもせん断強度との対応はほぼ同じであることが実験によって確認されている。
【００１５】
一方、パワースペクトルにおける波長の所定範囲は、上記粗骨材の寸法より大幅に小さい領域では、せん断強度にほとんど影響しない。したがって、粗骨材の寸法より小さい範囲で波長の最小値を設定すれば、精度の良い評価が可能となる。
【００１６】
なお、粗骨材の最大寸法とは、ＪＩＳ  Ａ０２０３（コンクリート用語）において定められているものであり、質量で骨材の９０％以上が通るふるいのうち、最小寸法のふるいの呼び寸法で示される粗骨材の寸法をいうものである。
【００１７】
請求項４に係る発明は、  硬化したコンクリートの表面であって新たに打設するコンクリートと接触する打継面について、所定の方向に所定の間隔で該打継面と直角方向の凹凸量を測定する凹凸量測定装置と、  所定の範囲における前記測定値によって描かれる形状  線を波形と考えてフーリエ変換を行い、パワースペクトルを演算するスペクトル演算部と、  前記パワースペクトルの周波数領域（波長の逆数領域）における所定範囲で、該パワース  ペクトルの値の総和を演算し、該演算値に基づいて前記打継面における先に打設したコンクリートと後から打設したコンクリートとの間のせん断強度の評価を演算する評価演算部と、  前記評価演算部の演算結果を表示する表示装置とを有することを特徴とするコンク    リート打継面の評価装置を提供するものである。
【００１８】
この評価装置は、請求項１に係る方法を実施することができるものであり、先に打設して硬化したコンクリートの表面における凹凸量を測定し、その表面の形状をパワースペクトルに変換することができる。そして、このパワースペクトルから所定の範囲を限定してスペクトル値の総和を演算し、この値に基づいて打継面のせん断強度を精度良く評価することができる。
【００１９】
請求項５に係る発明は、請求項４に記載の評価装置において、  前記凹凸量測定装置は、前記打継面を基準定規とともに２つの位置から撮影するデジタルカメラと、  前記デジタルカメラで撮影された二つの画像から、前記打継面の複数の位置における座標を演算する座標演算部と、  この座標値から前記打継面上の所定間隔で凹凸量を演算する凹凸量演算部とを有するものである。
【００２０】
この評価装置では、打継面を撮影した２つの画像から打継面の凹凸量つまり打継面と直角方向の位置を演算によって迅速かつ正確に算出することができる。そして、この算出値を用いて高速フーリエ変換（ＦＦＴ）を行うことができ、パワースペクトルの演算も容易に行うことができる。
【００２１】
請求項６に係る発明は、  硬化したコンクリートの表面であって新たに打設するコンクリートと接触する打継面について、凹凸を表す形状線の所定の範囲を波形と考えてフーリエ変換を行い、パワースペクトルを演算する手順と、  前記パワースペクトルの周波数領域（波長の逆数）における所定範囲で該パワースペクトルの値の総和を演算する手順と、
前記総和に基づいて、前記打継面における先に打設したコンクリートと後から打設したコンクリートとの間のせん断強度に対応した評価を演算する手順とを、コンピュータに実行させるためのプログラムを提供するものである。
【００２２】
このプラグラムによって駆動されるコンピュータにより、所定間隔で測定された凹凸量に基づいて高速フーリエ変換を行い、パワースペクトルを迅速に演算することができる。そして、このパワースペクトルの周波数領域における所定の範囲について、スペクトル値の演算も連続しておこなうことができ、打継面におけるせん断強度の評価を迅速におこなうことができる。
【００２３】
請求項７に係る発明は、請求項６に記載の評価装置において、  前記打継面を基準定規とともに２つの位置から撮影した画像から、前記打継面の複数の位置における凹凸量を演算する手順をコンピュータに実行させる内容を含むものである。
【００２４】
このプラグラムにより、２つの画像から打継面の凹凸量を演算し、この演算値からフーリエ変換を連続しておこなうことができる。したがって、現場における打継面の撮影からせん断強度の評価までを迅速に行うことが可能となる。
【発明の効果】
【００２５】
本発明の評価方法では、打継面の波長の小さな凹凸や型枠のゆがみ等に起因する波長の大きな凹凸等、せん断強度に影響の少ない凹凸の成分を除外して、打継面のせん断強度の評価を精度良く行うことが可能となる。
また、本発明の評価装置では、打継面におけるせん断強度の評価を精度良く迅速に行うことができる。さらに、本発明のプラグラムでコンピュータを駆動することにより、コンクリートの打継面におけるせん断強度の評価を汎用的な機器を用いて迅速に精度良く行うことができる。
【発明を実施するための最良の形態】
【００２６】
以下、本願に係る発明の実施の形態を図に基づいて説明する。
図１は、本願発明の一実施形態である「コンクリート打継面の評価装置」を示す概略構成図である。
この評価装置は、打設されて硬化したコンクリートの打継面５を基準定規とともに撮影する二つのデジタルカメラ１ａ，１ｂと、このデジタルカメラで撮影された画像をデジタル信号として取り込むコンピュータ２と、このコンピュータに操作者が情報の入力を行うための入力装置３と、コンピュータによって演算された結果を出力する表示装置４とで主要部が構成されている。
【００２７】
上記デジタルカメラ１ａ，１ｂは、２台がコンクリートの打継面５における同じ領域を異なる位置から重ねて撮影するように設置されている。つまり、図１に示すように、撮影領域にある各位置Ｐを２つのデジタルカメラ１ａ，１ｂから異なる角度で撮影するものである。
【００２８】
上記コンピュータ２は、プログラムがインストールされることにより、上記デジタル信号として取り込まれた画像情報から、コンクリート打継面５における複数の位置の座標を演算する機能と、演算された複数の位置の座標からコンクリート打継面の所定の方向へ所定の間隔で凹凸量を演算する機能と、これに基づいてフーリエ変換を行い、パワースペクトルを演算するとともに、上記パワースペクトルの周波数領域（波長の逆数）における所定範囲で該パワースペクトルの値の総和を演算する機能と、上記総和に基づいて打継面における先に打設したコンクリートと後から打設したコンクリートとの間のせん断強度に対応した評価を演算する機能とを有するものとなっている。また、このコンピュータ２が備える記憶装置２ａには、上記パワースペクトルの値の総和と打継面のせん断強度との関係についてのデータが記憶されている。このデータは、例えばあらかじめ実験等を行った結果によりパワースペクトルの値の総和と打継面のせん断強度とを関係付けたものである。
【００２９】
上記コンクリート打継面における複数の位置の座標を演算する機能は、次のような工程を行うものである。
二つの画像に撮影されている基準定規のある点を基準点とし、その座標を設定する。そして、この基準点の座標と画像上の位置から二つのデジタルカメラの位置及び傾きを特定する。その後、二つの画像上に撮影された対応する点（同一点）すなわちマッチングポイントを探索する処理を行う。見出された複数のマッチングポイントについて、二つのデジタルカメラの位置及び傾きから各マッチングポイントの座標を演算する。
【００３０】
コンクリート打継面の凹凸量を演算する機能は、上記のように座標が演算されたマッチングポイントがランダムな配列となっていることから、これら座標値から補間して所定の方向へ所定の間隔で設定された測定点について凹凸量を演算するものである。つまり、打継面の断面が図２（ａ）に示すように骨材１０の突出等によって凹凸が形成されているときに、図２（ｂ）に示すように所定の長さＬの範囲において所定の間隔ａで表面の基準線Ｓからの凹凸量を演算する。コンクリート打継面における所定の方向は、コンクリート構造物に荷重が作用したときの打継面に発生するせん断力の方向に設定する。また、所定の間隔ａは、打継面のせん断強度に影響を及ぼす凹凸の間隔つまり凹凸を波形と考えたときの波長より充分に小さく設定するのが望ましい。
なお、請求項４に係る発明における凹凸量測定装置は、上記デジタルカメラと打継面の座標を演算し、凹凸量を演算するように機能する上記コンピュータとを含むものである。
【００３１】
パワースペクトルを演算する機能は、図２（ｂ）に示されるように所定の間隔で表面の凹凸量が演算されると、これらを結ぶ形状線が所定の長さＬ毎に周期的に繰り返す周期関数としてフーリエ変換を行うものである。フーリエ変換は、所定間隔で設定された点の凹凸量のデータから高速フーリエ変換（ＦＦＴ）によって行い、スペクトルに変換することができる。
【００３２】
図３は、演算されたパワースペクトルの一例を示すものである。上記コンピュータのパワースペクトルの値の総和を演算する機能は、入力されたデータ又はあらかじめ設定されたデータに基づき、図３に示されるように、波長の逆数における軸線上で所定の範囲（ωａ〜ωｂ）を限定し、この範囲内でパワースペクトルの値の総和を演算する。そして、せん断強度に対応した評価を演算する機能は、上記のように演算されたパワースペクトルの総和と記憶装置に保存されているデータとから、打継面のせん断強度を推定するものである。一般に上記のように限定された範囲におけるパワースペクトルの値の総和が大きいほどせん断強度は大きくなり、記憶装置にパワースペクトルの値の総和とせん断強度との関係が記憶されていることにより、これを参照して打継面のせん断強度を推定することができる。
【００３３】
図３において、パワースペクトルの値の総和を演算する範囲（ωａ〜ωｂ）は、一例として次のように設定したものである。
波長の最大値は粗骨材の最大寸法の２倍以上で、型枠の最小寸法１００ｍｍより小さいの範囲で定めたものであり、粗骨材の最大寸法の５倍までの範囲でもある。この例ではコンクリートに含まれる粗骨材の最大寸法が２０ｍｍであることから、最大値を９０ｍｍとしている。また、最小値は粗骨材の最大寸法以下に定めたものであり、この例では２０ｍｍにしている。
【００３４】
なお、上記コンピュータと接続されている入力装置は、図１に示す例ではキーボードが用いられているが、その他のデータを入力することが可能な様々な装置を用いることができる。また、表示装置として図１に示す例ではディアスプレイが用いられているが、プリンタ等の演算結果を表示可能な様々な装置を用いることができる。
【００３５】
上記のような装置を用いることにより、コンクリート構造物を構築する現場においてコンクリートの打継面を撮影し、この画像信号をコンピュータに入力する。そして、コンピュータにおいて、打継面のせん断力が作用する方向に所定の間隔で設定された位置の凹凸量を演算する手順と、所定の範囲における前記凹凸量の測定値によって描かれる形状線を波形と考えてフーリエ変換を行い、パワースペクトルを演算する手順と、パワースペクトルの周波数領域（波長の逆数）における所定範囲で該パワースペクトルの値の総和を演算する手順と、総和に基づいて打継面のせん断強度を推定する手順とを、迅速におこなうことができる。したがって、現場において新たなコンクリートを打設する前に、先のコンクリートの打継面が適切に処理されているか否かを判断することができ、打継面の処理が不十分であるときには再処理を行って適切に新旧コンクリートを打ち継ぐことができる。
【００３６】
次に、本願発明に係る評価方法の妥当性について行った実験について説明する。
この実験は、先にブロック状にコンクリートを打設し、硬化後このコンクリート片に連続するように新たなコンクリートを打設し、打継面にせん断力を作用させてせん断強度を測定するものである。先に打設したコンクリート片は、打継面の処理の状態を変えて複数を製作し、それぞれについて本願発明の評価方法及び評価装置によって処理状態を評価する。そして、それぞれに新たなコンクリートを連続するように打設し、打継面の処理状態とせん断強度との関係を調査したものである。
【００３７】
（１）試験体
試験体は、図４に示すように、厚さ１５０ｍｍ、幅３００ｍｍ、高さ３００ｍｍのコンクリートブロック２１を製作し、その両側面に打継ぎ処理を行った後、同寸法の二つのコンクリートブロック２２ａ，２２ｂをそれぞれの側面と連続するように打ち足す。このとき新たに打ち足すコンクリートブロック２２ａ，２２ｂは、高さ方向に５０ｍｍずれた位置で連続するように製作する。したがって、先にコンクリートを打設したブロック２１と新たにコンクリートを打設した二つのブロック２２ａ，２２ｂとは、幅が３００ｍｍで高さ方向に２５０ｍｍの範囲で接合された状態となる。
【００３８】
（２）載荷方法
荷重の載荷は、図４に示すように、新たにコンクリートを打設した二つのブロックを試験台上に載置し、上方に突き出している先にコンクリートを打設したブロック２１に鉛直方向の荷重を載荷する。これにより荷重が作用するコンクリートブロック２１と両側面に接合された二つのコンクリートブロック２２ａ，２２ｂとの打継面にせん断力が作用する。
【００３９】
（３）打継面の処理
打継面の処理は、次の３種類をぞれぞれ異なる試験体に施し、これらによるパワースペクトルの値の総和及びせん断強度の比較を行った。
処理Ａ：コンクリートが硬化した後、チッピングを行うものである。チッピングはコンクリート打設後一日経過時に行った。チッピングにはドリルを用い、コンクリートの打継面に当てて表面付近のセメントペース又はモルタル部分を剥離させる。
処理Ｂ：コンクリート打設時に、型枠に遅延剤を塗布しておき、コンクリートの硬化後に洗浄を行うものである。打継面付近のコンクリートの硬化が遅れ、内部のコンクリートが硬化した後に洗浄を行うことによって表面付近のセメントペーストが除去される。したがって、骨材が露出・突出してせん断強度に寄与するものとなる。
処理Ｃ：コンクリート打設時に、型枠に遅延シートを貼付しておき、コンクリートの硬化後に洗浄を行うものである。遅延剤を塗布した場合と同様に骨材が露出・突出して凹凸を形成する。
【００４０】
（４）載荷実験及び演算処理
載荷実験は、図４に示すように、先に打設したコンクリート片に鉛直方向の荷重を徐々に増加しながら載荷し、先にコンクリートを打設したブロック２１と後からコンクリートを打設したブロック２２ａ，２２ｂとの打継面にせん断破壊が生じたときの荷重を測定する。載荷実験は、先に打設したコンクリートの材齢が１４日であり、後から打設したコンクリートの材齢が７日のときに行った。このときのコンクリートの強度は、それぞれ４０．０Ｎ／ｍｍ2、３９．１Ｎ／ｍｍ2であった。
打継面の凹凸量を測定し、パワースペクトルを演算した後にこのパワースペクトルの総和を演算する範囲は、波長が０ｍｍから骨材の最大寸法の２倍（４０ｍｍ）までの範囲としている。
【００４１】
（５）結果
図５は上記実験の結果を示すものであり、横軸にパワースペクトルの値の所定範囲における総和を示すものであり、縦軸は打継面のせん断強度である。
この図に示すように、パワースペクトルの値の所定範囲における総和と打継面のせん断強度とはほぼ比例しており、パワースペクトルの値の所定範囲における総和が大きくなるにしたがって打継面のせん断強度も大きくなっている。したがって、パワースペクトルの値の所定範囲における総和と打継面のせん断強度との対応とをあらかじめ実験等によって調査しておくことにより、パワースペクトルの値の総和からせん断強度を推定することが可能となる。
【図面の簡単な説明】
【００４２】
【図１】本発明の一実施形態である「コンクリート打継面の評価装置」を示す概略構成図である。
【図２】コンクリート打継面の凹凸を示す拡大断面図及びこの打継面について凹凸量を測定して描かれた形状線を示す図である。
【図３】打継面の形状線を波形と考えて演算されたパワースペクトルの一例を示す図である。
【図４】本発明の効果を確認するために行った実験の概要を示す概略斜視図である。
【図５】本発明の効果を確認するために行った実験の結果であって、パワースペクトルの値の総和と打継面のせん断強度との関係を示す図である。
【図６】十点平均粗さＨ1を説明する概略図である。
【図７】中心線平均粗さＨ2を説明する概略図である。
【図８】平均深さｄを説明する概略図である。
【図９】表面積率Ｒを説明する概略図である。
【図１０】打継面の凹凸と骨材との関係を示す概略断面図である。
【図１１】打継面の凹凸と型枠のゆがみとの関係を示す概略断面図である。
【符号の説明】
【００４３】
１：デジタルカメラ、    ２：コンピュータ、    ３：入力装置、    ４：表示装置、    ５：コンクリートの打継面、    １０：骨材、    ２１：試験体の先にコンクリートを打設するブロック、    ２２：試験体の後からコンクリートを打設するブロック、
１０１：先に打設したコンクリート、    １０２：骨材、    １０３：骨材が突き出した間の凹部、
Ｌ：打継面の凹凸を測定する範囲、    ａ：打継面の凹凸を測定する間隔、    Ｓ：打継面の凹凸の基準線
【図１】
2008145174.tif 000003
【図２】
2008145174.tif 000004
【図３】
2008145174.tif 000005
【図４】
2008145174.tif 000006
【図５】
2008145174.tif 000007
【図６】
2008145174.tif 000008
【図７】
2008145174.tif 000009
【図８】
2008145174.tif 000010
【図９】
2008145174.tif 000011
【図１０】
2008145174.tif 000012
【図１１】
2008145174.tif 000013